(57)【要約】      （修正有）【課題】窒化前の切削加工が容易で、しかも、高価な元素であるＭｏの含有量を質量％で、０．５０％以下に制限しても、窒化後に高い曲げ疲労強度を有するとともに耐ピッチング性に優れた窒化用鋼の提供。【解決手段】Ｃ：０．０５〜０．０９％、Ｓｉ：０．１０〜０．３５％、Ｍｎ：１．０〜２．０％、Ｓ：０．００５〜０．０５０％、Ｃｒ：１．０〜２．０％、Ｍｏ：０．１０〜０．５０％、Ａｌ：０．０１０〜０．１０％、Ｖ：０．０５〜０．４０％を含有するとともに、Ｃ、Ｍｏ及びＶの含有量が、〔｛Ｍｏ／（２×９５．９４）｝＋（Ｖ／５０．９４１５）≧Ｃ／１２〕の式を満たし、残部はＦｅ及び不純物からなり、不純物中のＰ、Ｎ、Ｔｉ及びＯがそれぞれ、Ｐ：０．０３０％以下、Ｎ：０．００８％以下、Ｔｉ：０．００５％以下及びＯ：０．００３０％以下である窒化用鋼。【選択図】なし【特許請求の範囲】
【請求項１】
質量％で、Ｃ：０．０５〜０．０９％、Ｓｉ：０．１０〜０．３５％、Ｍｎ：１．０〜２．０％、Ｓ：０．００５〜０．０５０％、Ｃｒ：１．０〜２．０％、Ｍｏ：０．１０〜０．５０％、Ａｌ：０．０１０〜０．１０％、Ｖ：０．０５〜０．４０％を含有するとともに、Ｃ、ＭｏおよびＶの含有量が、下記の（１）式を満たし、残部はＦｅおよび不純物からなり、不純物中のＰ、Ｎ、ＴｉおよびＯがそれぞれ、Ｐ：０．０３０％以下、Ｎ：０．００８％以下、Ｔｉ：０．００５％以下およびＯ：０．００３０％以下であることを特徴とする窒化用鋼。
｛Ｍｏ／（２×９５．９４）｝＋（Ｖ／５０．９４１５）≧Ｃ／１２・・・（１）
ただし、（１）式中の元素記号は、その元素の質量％での含有量を表す。
【請求項２】
請求項１に記載の化学組成を有し、表面硬さがビッカース硬さで７００〜９００、芯部硬さがビッカース硬さで２３０以上、有効硬化層深さが０．２０ｍｍ以上であることを特徴とする窒化部品。
【発明の詳細な説明】
【技術分野】
【０００１】
本発明は、窒化用鋼および窒化を施された部品（以下、「窒化部品」という。）に関する。詳しくは、窒化前の切削加工が容易で、窒化後に高い曲げ疲労強度を有するとともに耐ピッチング性に優れ、自動車用リングギヤなど窒化部品の素材として用いるのに好適な窒化用鋼およびその窒化部品に関する。
【背景技術】
【０００２】
自動車のトランスミッションなどに使用される部品には、曲げ疲労強度向上および耐ピッチング性向上の点から、通常、浸炭焼入、高周波焼入、窒化等の表面硬化処理が施される。
【０００３】
上記のうちで、「浸炭焼入」は、一般的に低炭素鋼を使用し、Ａｃ3点以上の高温のオーステナイト域でＣを侵入・拡散させた後、焼入する処理である。高い表面硬さと深い硬化層深さが得られる長所があるが、変態を伴う処理であるため、熱処理変形が大きくなるという問題がある。したがって、高い部品精度が要求される場合には、浸炭焼入後に研削、ホーニングなどの仕上加工が必要となる。また、表層に生成する粒界酸化層、不完全焼入層などのいわゆる「浸炭異常層」が曲げ疲労などの破壊起点となり、疲労強度を低下させるといった問題もある。
【０００４】
「高周波焼入」は、Ａｃ3点以上の高温のオーステナイト域に急速加熱、冷却して焼入する処理である。硬化層深さの調整が比較的容易である長所があるが、浸炭のようにＣを侵入・拡散させる表面硬化処理ではないため、必要な表面硬さ、硬化層深さおよび芯部硬さを得るために、浸炭用鋼に比べＣ量が高い中炭素鋼を使用するのが一般的である。しかしながら、中炭素鋼は素材硬さが低炭素鋼に比べ高いため、被削性が低下する問題があった。また、部品ごとに高周波加熱コイルを作製する必要があるという問題もある。
【０００５】
「窒化」は、Ａｃ1点以下の４５０〜５５０℃前後の温度で、Ｎを侵入・拡散させて高い表面硬さと適度な硬化層深さを得る処理である。浸炭焼入や高周波焼入に比べ処理温度が低いため、熱処理変形が小さい長所がある。
【０００６】
「窒化」のなかでも「軟窒化」は、Ａｃ1点以下の５００〜６００℃前後の温度で、ＮおよびＣを侵入・拡散させて高い表面硬さを得る処理であり、熱処理変形が小さいだけでなく、Ｎのみを侵入・拡散させる場合に比べて処理時間が数時間と短時間であることから、大量生産に適した処理である。しかしながら、従来の窒化用鋼は、次の〈１〉および〈２〉に示すような問題があった。
【０００７】
〈１〉窒化前の被削性に劣ること。すなわち、窒化は高温のオーステナイト域からの焼入処理を行なわない処理であるため、マルテンサイト変態を伴う強化が活用できない。したがって、窒化部品に所望の強度を確保するためには窒化する前の硬さを高くする必要があって、多量の合金元素を含有させて硬さを高めた場合には、切削が困難となってしまう。
【０００８】
〈２〉窒化後の疲労強度が低いこと。例えば、代表的な窒化用鋼であるＪＩＳ  Ｇ  ４２０２（２００５）に規定されているアルミニウムクロムモリブデン鋼（ＳＡＣＭ６４５）はＣｒ、Ａｌなどが表面付近に窒化物を生成するため高い表面硬さを得ることができるものの、硬化層が浅いので、高い疲労強度を確保することができない。
【０００９】
これに対し、例えば、特許文献１〜４に時効硬化を利用した鋼が提案されている。
【００１０】
すなわち、特許文献１に、質量比でＣ：０．０５〜０．２０％、Ｓｉ：０．０５〜０．５０％、Ｍｎ：１．００〜２．５０％、Ｃｒ：０．３０〜１．５０％、Ｍｏ：０．３５〜１．００％、Ｖ：０．０５〜０．５０％、Ａｌ：０．００５〜０．０７０％、Ｎ：０．００５〜０．０２０％、Ｏ：０．００２５％以下を含有し、必要に応じてさらに、（ａ）Ｓ：０．０３５〜０．１２％、Ｐｂ：０．０２〜０．３０％、および（ｂ）Ｎｉ：２．０％以下、Ｂ：０．０００５〜０．００５０％、の２グループの元素を１または２以上組み合わせて含有し、残部がＦｅおよび不純物元素からなることを特徴とする「析出硬化型窒化用鋼」が開示されている。
【００１１】
特許文献２に、Ｃ：０．１１〜０．６０質量％、Ｓｉ：０．０３〜３．０質量％、Ｍｎ：０．０１〜２．５質量％、Ｍｏ：０．３〜４．０質量％、Ｖ：０．０５〜０．５質量％、Ｃｒ：０．１〜３．０質量％、必要に応じてさらに、（ａ）Ａｌ：０．００１〜０．３質量％、Ｎ：０．００５〜０．０２５質量％、（ｂ）Ｎｂ：０．５質量％以下、Ｔｉ：０．５質量％以下、Ｚｒ：０．５質量％以下、（ｃ）Ｃｕ：１．０質量％以下、Ｎｉ：１．０質量％以下、および（ｄ）Ｓ：０．０１〜０．２０質量％、Ｃａ：０．００３〜０．０１０質量％、Ｐｂ：０．３質量％以下、Ｂｉ：０．３質量％以下、の４グループの元素を１または２以上組み合わせて含有し、残部がＦｅと不可避不純物から成り、各成分間では、〔４Ｃ＋Ｍｎ＋０．７Ｃｒ＋０．６Ｍｏ−０．２Ｖ≧２．５〕、〔Ｃ≧Ｍｏ／１６＋Ｖ／５．７〕および〔Ｖ＋０．１５Ｍｏ≧０．４〕の式を満たす関係が成立しており、圧延、鍛造、または溶体化処理後に、温度８００℃から温度３００℃の間は０．０５〜１０℃／秒の平均冷却速度で冷却され、時効処理前においては、ベイナイト組織の面積率が５０％以上で、かつ硬さは４０ＨＲＣ以下であり、時効処理によって、硬さが時効処理前の硬さより７ＨＲＣ以上高くなることを特徴とする「時効硬化鋼」が開示されている。
【００１２】
特許文献３に、Ｃ：０．０５〜０．１５質量％、Ｓｉ：０．５０質量％以下、Ｍｎ：１．００質量％以下、Ｃｒ：１．００〜２．００質量％、Ｍｏ：０．９０〜１．５０質量％、Ａｌ：０．０１０〜０．１００質量％、Ｎ：０．００７０〜０．０２００質量％、さらに、Ｎｉ：１．００質量％以下、Ｖ：０．１０〜０．３０質量％、Ｔｉ：０．１０質量％以下、Ｎｂ：０．０３０質量％以下の１種または２種以上を含有し、必要に応じてさらに、Ｓ：０．００５〜０．１００質量％、Ｐｂ：０．０３〜０．３５質量％、Ｃａ：０．００１０〜０．０１００質量％、Ｔｅ：０．００１〜０．１００質量％、Ｚｒ：０．０１〜０．２０質量％の１種または２種以上を含有し、残部がＦｅと不可避的不純物から成る析出硬化型鋼であって、温度５００〜６００℃のガス窒化処理により芯部のビッカース硬さ（ＨＶ）がガス窒化処理前の硬さに比べて３０以上高くなる性質を備えていることを特徴とする「窒化処理用鋼」が開示されている。
【００１３】
特許文献４に、質量％で、Ｃ：０．０４〜０．２０％、Ｓｉ：０．０５〜０．５０％、Ｍｎ：０．５０〜１．５０％、Ｍｏ：０．８０〜１．５０％、Ｖ：０．１０〜０．３０％、Ｃｒ：０〜０．５０％、Ｎｂ：０〜０．０５％、Ａｌ：０〜０．０５０％を含有し、必要に応じてさらに、（ａ）Ｔｉ：０．０１５〜０．１００％、Ｂ：０．０００５〜０．００３０％、（ｂ）Ｓ：０．００５〜０．１００％、Ｃａ：０．００１〜０．０１％、Ｔｅ：０．００１〜０．１００％、の２グループの元素を１または２以上組み合わせて含有し、残部はＦｅおよび不純物からなり、不純物中のＮが０．００７０％以下、Ｏ（酸素）が０．００３０％以下であることを特徴とする「軟窒化用鋼」が開示されている。
【先行技術文献】
【特許文献】
【００１４】
【特許文献１】特開平４−１５４９３６号公報
【特許文献２】特開２００６−３７１７７号公報
【特許文献３】特開平１１−１２４６５３号公報
【特許文献４】特開２００６−３２８４５７号公報
【発明の概要】
【発明が解決しようとする課題】
【００１５】
前述の特許文献１で提案された窒化用鋼は、その実施例に示されているように、窒化処理前の硬さがビッカース硬さ（ＨＶ硬さ）で２７６以上と高い。このため、被削性が良好であるとはいいがたい。
【００１６】
特許文献２で提案された時効硬化鋼の時効処理として窒化処理を適用した場合には、Ｃ含有量が高いため、窒化処理前の硬さが高く、被削性が良好であるとはいいがたい。
【００１７】
特許文献３および特許文献４で提案された鋼は、いずれも、Ｍｏの含有量が高いので、コストが嵩んでしまう。
【００１８】
本発明は、上記現状に鑑みてなされたもので、窒化前の切削加工が容易で、しかも、高価な元素であるＭｏの含有量を質量％で、０．５０％以下に制限しても、窒化後に高い曲げ疲労強度を有するとともに耐ピッチング性に優れた窒化用鋼およびその窒化部品を提供すること目的とする。
【課題を解決するための手段】
【００１９】
本発明者らは、前記した課題を解決するために、種々の検討を行った。その結果、下記（ａ）〜（ｅ）の知見を得た。
【００２０】
（ａ）窒化処理において時効硬化量を大きくするためには、ベイナイト組織が好ましい。
【００２１】
（ｂ）被削性を向上するには、時効硬化前すなわち窒化前の硬さを低く抑える必要があり、そのためにＣ含有量およびＮ含有量を極力低減する。
【００２２】
（ｃ）Ｃ含有量を低くしたことで低下する強度を、Ｍｎ含有量やＣｒ含有量を多くすることで補う。
【００２３】
（ｄ）時効硬化量を大きくするために、ＭｏとＶを複合して含有させたうえで、Ｃ含有量とのバランスを適正化する。つまり、窒化処理により、ＭｏおよびＶの微細な析出物を析出させることによって、時効硬化量を大きくする。
【００２４】
（ｅ）さらに、Ｔｉ含有量およびＮ含有量を制限することにより、曲げ疲労強度と耐ピッチング性に悪影響を及ぼす硬質介在物（ＴｉＮ）の生成を抑制する。
【００２５】
本発明は、上記の知見に基づいて完成されたものであり、その要旨は、下記（１）に示す窒化用鋼および（２）に示す窒化部品にある。
【００２６】
（１）質量％で、Ｃ：０．０５〜０．０９％、Ｓｉ：０．１０〜０．３５％、Ｍｎ：１．０〜２．０％、Ｓ：０．００５〜０．０５０％、Ｃｒ：１．０〜２．０％、Ｍｏ：０．１０〜０．５０％、Ａｌ：０．０１０〜０．１０％、Ｖ：０．０５〜０．４０％を含有するとともに、Ｃ、ＭｏおよびＶの含有量が、下記の（１）式を満たし、残部はＦｅおよび不純物からなり、不純物中のＰ、Ｎ、ＴｉおよびＯがそれぞれ、Ｐ：０．０３０％以下、Ｎ：０．００８％以下、Ｔｉ：０．００５％以下およびＯ：０．００３０％以下であることを特徴とする窒化用鋼。
｛Ｍｏ／（２×９５．９４）｝＋（Ｖ／５０．９４１５）≧Ｃ／１２・・・（１）
ただし、（１）式中の元素記号は、その元素の質量％での含有量を表す。
【００２７】
（２）上記（１）に記載の化学組成を有し、表面硬さがビッカース硬さで７００〜９００、芯部硬さがビッカース硬さで２３０以上、有効硬化層深さが０．２０ｍｍ以上であることを特徴とする窒化部品。
【００２８】
本発明において「窒化」とはＮのみを侵入・拡散させる処理だけでなく、ＮおよびＣを侵入・拡散させる処理、すなわち「軟窒化」をも含む。
【００２９】
なお、残部としての「Ｆｅおよび不純物」における「不純物」とは、鉄鋼材料を工業的に製造する際に、原料としての鉱石やスクラップあるいは環境などから混入するものを指す。
【００３０】
また、「表面硬さ」とは、ＪＩＳ  Ｚ  ２２４４（２００３）に記載の「ビッカース硬さ試験−試験方法」に準拠して、試験片の表面から０．０３ｍｍの深さ位置における任意の１０点でのビッカース硬さ（以下、「ＨＶ硬さ」という。）を、試験力を０．９８Ｎとしてビッカース硬さ試験機で測定した値の算術平均値を指す。
【００３１】
「有効硬化層深さ」とは、試験力を１．９６Ｎとして試験片表面から所定の間隔で測定した時のＨＶ硬さの分布図（つまり、ＨＶ硬さの推移曲線）を用いて求めた、ＨＶ硬さが４２０となる位置までの表面からの距離を指す。
【発明の効果】
【００３２】
本発明の窒化用鋼は、窒化前の切削加工が容易であり、しかも、この窒化用鋼を素材とする窒化部品は、高価な元素であるＭｏの含有量が質量％で、０．５０％以下と少ないにもかかわらず、高い曲げ疲労強度と優れた耐ピッチング性を具備している。このため、本発明の窒化用鋼は、高い曲げ疲労強度と長いピッチング寿命が要求される自動車用リングギヤなど窒化部品の素材として用いるのに好適である。
【図面の簡単な説明】
【００３３】
【図１】実施例で用いた切欠付き小野式回転曲げ疲労試験片の棒鋼から切り出したままの粗形状を示す図である。
【図２】実施例で用いたローラーピッチング小ローラー試験片の棒鋼から切り出したままの粗形状を示す図である。
【図３】実施例で用いたローラーピッチング大ローラー試験片の棒鋼から切り出したままの粗形状を示す図である。この図３において、（ａ）は粗形状のローラーピッチング大ローラー試験片を中心線で半割りにした場合の正面図で、また（ｂ）は中心線における断面図である。
【図４】実施例において、鋼１〜１２を素材とする図１および図２に示す試験片に施した軟窒化のヒートパターンを示す図である。
【図５】実施例において、鋼１３を素材とする図１および図２に示す試験片に施した浸炭焼入−焼戻しのヒートパターンを示す図である。
【図６】実施例において、鋼１３を素材とする図３に示す試験片に施した浸炭焼入−焼戻しのヒートパターンを示す図である。
【図７】実施例で用いた切欠付き小野式回転曲げ疲労試験片の仕上形状を示す図である。
【図８】実施例で用いたローラーピッチング小ローラー試験片の仕上形状を示す図である。
【図９】実施例で用いたローラーピッチング大ローラー試験片の仕上形状を示す図である。この図９において、（ａ）はローラーピッチング大ローラー試験片を中心線で半割りにした場合の正面図で、また（ｂ）は中心線における断面図である。
【発明を実施するための形態】
【００３４】
以下、本発明の各要件について詳しく説明する。なお、各元素の含有量の「％」は「質量％」を意味する。
【００３５】
（Ａ）鋼の化学組成
Ｃ：０．０５〜０．０９％
Ｃは、窒化部品の強度確保のために必須の元素であり、０．０５％以上の含有量が必要である。しかしながら、Ｃの含有量が多くなって０．０９％を超えると、窒化前の硬さが高くなって被削性の低下をきたす。このため、Ｃの含有量を０．０５〜０．０９％とした。なお、被削性がより重視されるときには、Ｃの含有量を０．０５〜０．０８％にすることが好ましい。
【００３６】
Ｓｉ：０．１０〜０．３５％
Ｓｉは、脱酸作用を有する。この効果を得るには、０．１０％以上のＳｉ含有量が必要である。しかしながら、Ｓｉの含有量が多くなって０．３５％を超えると、窒化前の硬さが高くなって被削性が低下する。したがって、Ｓｉの含有量を０．１０〜０．３５％とした。なお、Ｓｉの含有量は０．１０〜０．２５％にすることが好ましい。
【００３７】
Ｍｎ：１．０〜２．０％
Ｍｎは、窒化部品の曲げ疲労強度および耐ピッチング性を確保する作用、ならびに脱酸作用を有する。これらの効果を得るには、１．０％以上の含有量が必要である。しかしながら、Ｍｎの含有量が多くなって２．０％を超えると、窒化前の硬さが高くなりすぎて被削性が低下する。このため、Ｍｎの含有量を１．０〜２．０％とした。なお、被削性が重視される場合のＭｎ含有量は１．０〜１．５％にすることが好ましい。
【００３８】
Ｓ：０．００５〜０．０５０％
Ｓは、Ｍｎと結合してＭｎＳを形成し、被削性を向上させる作用がある。しかしながら、Ｓの含有量が０．００５％未満では、前記の効果が得がたい。一方、Ｓの含有量が０．０５０％を超えると、粗大なＭｎＳを形成して、熱間鍛造性および曲げ疲労強度が低下する。そのため、Ｓの含有量を０．００５〜０．０５０％とした。なお、熱間鍛造性および曲げ疲労強度がより重視される場合には、Ｓの含有量を０．００５〜０．０３０％とすることが好ましい。
【００３９】
Ｃｒ：１．０〜２．０％
Ｃｒは、窒化での表面硬さおよび芯部硬さを高め、硬化層を深くし、部品の曲げ疲労強度および耐ピッチング性を確保する作用を有する。しかしながら、Ｃｒの含有量が１．０％未満では前記の効果を得ることができない。一方、Ｃｒの含有量が多くなって２．０％を超えると、窒化前の硬さが高くなって被削性が低下する。したがって、Ｃｒの含有量を１．０〜２．０％とした。なお、被削性がより重視される場合のＣｒ含有量は１．０〜１．５％とすることが好ましい。
【００４０】
Ｍｏ：０．１０〜０．５０％
Ｍｏは、窒化温度で鋼中のＣと結合して炭化物を形成し、窒化後の芯部硬さを向上させる作用を有する。しかしながら、Ｍｏの含有量が０．１０％未満では所望の芯部硬さを得ることができない。一方、Ｍｏを０．５０％を超えて含有すると、窒化前の硬さが高くなって被削性が低下する。そのため、Ｍｏの含有量を０．１０〜０．５０％とした。なお、被削性が重視される場合は、Ｍｏの含有量を０．１０〜０．４０％とすることが好ましい。
【００４１】
Ａｌ：０．０１０〜０．１０％
Ａｌは、脱酸作用を有する。また、窒化時に表面から侵入・拡散するＮと結合してＡｌＮを形成し、表面硬さを向上させる作用を有する。これらの効果を得るには、Ａｌを０．０１０％以上含有させる必要がある。しかしながら、Ａｌの含有量が多くなって０．１０％を超えると、硬質のＡｌ2Ｏ3を形成して被削性が低下するばかりか、窒化での硬化層が浅くなって曲げ疲労強度や耐ピッチング性が低下する問題が生じる。そのため、Ａｌの含有量を０．０１０〜０．１０％とした。なお、Ａｌ含有量の好ましい下限は０．０２０％であり、好ましい上限は０．０７０％である。
【００４２】
Ｖ：０．０５〜０．４０％
Ｖは、Ｍｏと同じく、窒化温度で鋼中のＣと結合して炭化物を形成し、窒化後の芯部硬さを向上させる作用を有する。また、窒化時に表面から侵入・拡散するＮやＣと結合して窒化物や炭窒化物を形成し、表面硬さを向上させる作用も有する。これらの効果を得るには０．０５％以上のＶを含有する必要がある。しかしながら、Ｖの含有量が多くなって０．４０％を超えると、窒化前の硬さが高くなりすぎて被削性が低下するばかりか、熱間鍛造やその後の焼準でマトリックス中にＶが固溶しなくなるため、前記の効果が飽和する。そのため、Ｖの含有量を０．０５〜０．４０％とした。なお、好ましいＶの含有量は０．１０〜０．４０％である。
【００４３】
｛Ｍｏ／（２×９５．９４）｝＋（Ｖ／５０．９４１５）の値：（Ｃ／１２）以上
窒化前には、Ｃは、主にセメンタイト中に存在する。この鋼中のＣが窒化時に、ＭｏおよびＶと結びついて炭化物を形成して時効硬化に寄与する。すなわち、窒化温度において、Ｍｏは主にＭｏ2Ｃ、Ｖは主にＶＣとなって析出し、時効硬化に寄与することになる。そして、Ｃ、ＭｏおよびＶの原子量はそれぞれ、１２、９５．９４および５０．９４１５であるため、
｛Ｍｏ／（２×９５．９４）｝＋（Ｖ／５０．９４１５）≧Ｃ／１２・・・（１）
の式を満足した場合、Ｃに対してＭｏおよびＶを過剰に含んでいることになるので、窒化温度において十分な時効硬化量が得られる。したがって、Ｃ、ＭｏおよびＶの含有量について、既に述べた範囲に制限したうえで、さらに、上記の（１）式を満たすこととした。
【００４４】
本発明においては、不純物中のＰ、Ｎ、ＴｉおよびＯは、その含有量をそれぞれ、Ｐ：０．０３０％以下、Ｎ：０．００８％以下、Ｔｉ：０．００５％以下およびＯ：０．００３０％以下に制限する必要がある。
【００４５】
以下、このことについて説明する。
【００４６】
Ｐ：０．０３０％以下
Ｐは、鋼に含有される不純物であり、結晶粒界に偏析して鋼を脆化させ、特に、その含有量が０．０３０％を超えると、脆化の程度が著しくなる場合がある。したがって、本発明においては、不純物中のＰの含有量を０．０３０％以下とした。なお、不純物中のＰの含有量は０．０２０％以下とすることが好ましい。
【００４７】
Ｎ：０．００８％以下
鋼中のＮは、ＣおよびＶなどの元素と結合して炭窒化物を形成しやすく、窒化前にＶＣＮなどの炭窒化物を形成すると硬さが高くなって、被削性が低下するため、本発明においてはＮは好ましくない元素である。また、この炭窒化物は固溶温度が高いため、熱間鍛造やその後の焼準での加熱でＶがマトリックスに固溶しにくくなり、鋼中のＮ含有量が高いと窒化温度における時効硬化による硬さ向上効果が十分に得られない。そのため、本発明においては、不純物中のＮの含有量を０．００８％以下とした。なお、不純物中のＮの好ましい含有量は０．００６％以下である。
【００４８】
Ｔｉ：０．００５％以下
Ｔｉは、Ｎとの親和性が高く、鋼中のＮと結び付いて硬質の窒化物であるＴｉＮを生成しやすい。Ｔｉの含有量が０．００５％を超える場合には、生成した粗大なＴｉＮが曲げ疲労強度や耐ピッチング強度を低下させてしまう。したがって、本発明においては、不純物中のＴｉの含有量を０．００５％以下とした。なお、不純物中のＴｉの好ましい含有量は０．００３％以下である。
【００４９】
Ｏ：０．００３０％以下
Ｏは、介在物起点の疲労破壊の原因となる酸化物系の介在物を形成して、疲労強度を低下させてしまう。特に、Ｏの含有量が０．００３０％を超えると、疲労強度の低下が著しくなる。そのため、本発明においては、不純物中のＯの含有量を０．００３０％以下とした。なお、不純物中のＯの好ましい含有量は０．００２０％以下である。
【００５０】
既に述べたように、「不純物」とは鉄鋼材料を工業的に製造する際に、原料としての鉱石やスクラップあるいは環境などから混入するものを指す。
【００５１】
（Ｂ）窒化部品の表面硬さ
窒化部品、すなわち、窒化を施された部品は、その表面硬さが低いと、曲げ疲労強度、耐ピッチング性および耐摩耗性が低下してしまうが、表面硬さがＨＶ硬さで７００以上であれば、窒化部品に所望の強度を具備させることができる。一方、表面硬さが高くなって、特に、ＨＶ硬さで９００を超えると、窒化部品がギヤの場合には、相手ギヤに対する攻撃性が高くなってしまう。したがって、窒化部品は、表面硬さがＨＶ硬さで７００〜９００であることとした。なお、表面硬さの好ましい下限はＨＶ硬さで７２０であり、また、好ましい上限はＨＶ硬さで８００である。
【００５２】
（Ｃ）窒化部品の芯部硬さ
窒化部品の芯部硬さが低いと、負荷が加わった際に内部で塑性変形が生じ、内部で発生した亀裂によりピッチングが発生してしまう。窒化部品で内部の塑性変形を抑制するには、ＨＶ硬さで２３０以上の芯部硬さが必要である。そのため、本発明の窒化部品の芯部硬さはＨＶ硬さで２３０以上とした。芯部硬さの好ましい下限はＨＶ硬さで２５０である。
【００５３】
なお、芯部硬さの上限は特に規定する必要はないが、本発明の窒化用鋼を焼入れを行なわずに窒化した場合に到達できる芯部硬さの上限はＨＶ硬さで３５０程度である。
【００５４】
（Ｄ）窒化部品の有効硬化層深さ
窒化部品の有効硬化層深さが浅いと、内部起点の破壊を引き起こし、曲げ疲労強度および耐ピッチング性を低下させてしまう。内部起点の破壊を抑制するためには、有効硬化層深さを０．２０ｍｍ以上とする必要がある。そのため、本発明の窒化部品の有効硬化層深さは、０．２０ｍｍ以上とした。有効硬化層深さの好ましい下限は０．２５ｍｍである。
【００５５】
なお、有効硬化層深さの上限は特に規定する必要はないが、有効硬化層深さを深くするには窒化処理時間を長くする必要があるためコストが嵩んでしまう。したがって、有効硬化層深さは０．５０ｍｍ以下とするのが好ましく、０．４５ｍｍ以下とするのがより好ましい。
【００５６】
（Ｅ）窒化部品の製造方法
本発明の窒化部品は、前記（Ａ）項に記載の化学組成を有する鋼を用いて、例えば次のような条件で加工および熱処理し、窒化処理を行うことで製造することができる。
【００５７】
（Ｅ−１）熱間鍛造
前記（Ａ）項に記載の化学組成を有する鋼の鋼片や棒鋼等を切断した後、１１５０〜１２７０℃に加熱して粗形状に熱間鍛造する。
【００５８】
（Ｅ−２）焼準
熱間鍛造ままの鋼材の組織は結晶粒が大きく、曲げ疲労強度の低下を招く場合がある。そのため、８５０〜９７０℃の温度で焼準処理を行ない、より小さな結晶粒にすることが好ましい。
【００５９】
焼準後の冷却で、放冷や炉冷などの徐冷を行なうと、冷却過程でＶＣＮなどの炭窒化物が析出して硬さが高くなって、被削性が低下する場合がある。したがって、焼準後の冷却においては、風冷など適宜の手段を講じることによって、冷却過程におけるＶＣＮなどの析出を抑止することが好ましい。
【００６０】
なお、冷却過程におけるＶＣＮなどの析出を抑止して被削性を維持するためには、冷却速度の下限は０．５℃／ｓであることが好ましく、また、上限は５℃／ｓであることが好ましい。
【００６１】
（Ｅ−３）切削加工
焼準後の粗形品を、旋盤などで切削加工した後、例えばリングギヤの場合には、ブローチ盤、ギヤシェイパーなどの加工機械によって加工する。
【００６２】
（Ｅ−４）窒化処理
本発明の窒化部品を得るための窒化処理方法は、特に規定されるものではなく、ガス窒化処理、塩浴窒化処理、イオン窒化処理等を用いることができる。窒化処理の処理温度は５００〜６５０℃が好ましい。軟窒化処理の場合には、例えばＮＨ3に加えてＲＸガスを併用し、ＮＨ3とＲＸガスが１：１の雰囲気において処理を行えばよい。
【００６３】
処理時間は処理温度により異なるが、軟窒化処理を５６０℃で行う場合には９時間で、所望の表面硬さ、芯部硬さおよび有効硬化層深さを得ることができる。
【００６４】
また、脆弱な化合物の形成を抑制したい場合には、ＮＨ3での窒化処理の前処理としてフッ素ガスを使用したり、窒化処理にＮＨ3とＨ2との混合ガスを使用することが好ましい。
【００６５】
以下、ガス軟窒化で処理した実施例によって本発明をより具体的に説明するが、本発明はこれらの実施例に限定されるものではない。
【実施例】
【００６６】
表１に示す化学組成を有する鋼１〜１３を真空溶解炉または転炉によって溶解し、インゴットまたは鋳片を作製した。
【００６７】
具体的には、鋼１〜１２については、１８０ｋｇ真空溶解炉によって溶製後、造塊してインゴットを作製した。
【００６８】
鋼１３については、７０トン転炉によって溶製後、連続鋳造して鋳片を作製した。
【００６９】
なお、表１中の鋼１〜５は、化学組成が本発明で規定する範囲内にある本発明例の鋼であり、一方、鋼６〜１３は、化学組成が本発明で規定する条件から外れた比較例の鋼である。
【００７０】
上記の比較例の鋼のうちで鋼１３は、ＪＩＳ  Ｇ  ４０５２（２００８）に規定されたＳＣＭ４２０Ｈに相当する鋼である。
【００７１】
【表１】
2011032537.tif 000002
【００７２】
上記の鋼１〜１２のインゴットは、１２５０℃で５時間保持する溶体化処理を施して均質化した後、１２００℃に加熱して熱間鍛造を行って、直径がそれぞれ、２５ｍｍおよび３５ｍｍで、長さがいずれも１０００ｍｍの棒鋼を作製した。
【００７３】
また、上記の鋼１３の鋳片は、１２５０℃で３時間加熱して分塊圧延して鋼片とした後、１２００℃に加熱して熱間鍛造を行って、直径がそれぞれ、２５ｍｍ、３５ｍｍおよび１４０ｍｍで、長さがいずれも１０００ｍｍの棒鋼を作製した。
【００７４】
上記の各棒鋼のうち、鋼１〜１２の直径２５ｍｍおよび直径３５ｍｍの棒鋼については、９５０℃で１時間保持してから風冷する「焼準」を施した。
【００７５】
一方、鋼１３の直径２５ｍｍおよび直径３５ｍｍの棒鋼については、９００℃で１時間保持してから放冷する「焼準」を施した。また、鋼１３の直径１４０ｍｍの棒鋼については、９００℃で４時間保持してから放冷する「焼準」を施した。なお、鋼１３について、上記９００℃での保持後に風冷ではなく放冷を実施したのは、鋼１３では放冷しても炭化物が析出せず、逆に風冷を行なうとベイナイト組織が多くなり、硬さが高くなって却って被削性が低下するためである。
【００７６】
上記のようにして焼準した鋼１〜１３の各棒鋼から、各種の試験片を採取した。
【００７７】
具体的には、まず、直径２５ｍｍの棒鋼を、いわゆる「横断」、すなわち、軸方向（長さ方向）に対して直角に切断し、切断面が被検面になるように樹脂に埋め込んだ後、切断面が鏡面仕上げになるように研磨して、焼準後のビッカース硬さ試験片およびミクロ組織観察試料とした。
【００７８】
また、直径３５ｍｍの棒鋼から、直径３０ｍｍで長さが３００ｍｍの旋削試験片を採取した。
【００７９】
さらに、直径２５ｍｍの棒鋼の中心部から、軸方向に平行に図１に示す粗形状の切欠付き小野式回転曲げ疲労試験片を切り出し、同様に、直径３５ｍｍの棒鋼の中心部から、軸方向に平行に図２に示す粗形状のローラーピッチング小ローラー試験片を切り出した。
【００８０】
また、鋼１３の直径１４０ｍｍの棒鋼の中心部から、軸方向に平行に図３に示す粗形状のローラーピッチング大ローラー試験片を切り出した。図３において、（ａ）は粗形状のローラーピッチング大ローラー試験片を中心線で半割りにした場合の正面図で、また（ｂ）は中心線における断面図である。
【００８１】
なお、図１〜３中に示した上記の各切り出し試験片における寸法の単位は全て「ｍｍ」であり、図中の仕上記号「▽」、「▽▽」および「▽▽▽」は、ＪＩＳ  Ｂ  ０６０１（１９８２）の解説表１の表面粗さを示す「三角記号」である。
【００８２】
また、「▽▽▽」に付した「Ｇ」はＪＩＳ  Ｂ  ０１２２（１９７８）に規定の「研削」を示す加工方法の略号であることを意味する。
【００８３】
上記のようにして作製した試験片のうち、鋼１〜１２の粗形状の切欠付き小野式回転曲げ疲労試験片および粗形状のローラーピッチング小ローラー試験片に対して、図４に示すヒートパターンによる「ガス軟窒化」を施した。なお、「１２０℃油冷却」は油温１２０℃の油中に投入して冷却したことを示す。
【００８４】
一方、鋼１３の粗形状の切欠付き小野式回転曲げ疲労試験片および粗形状のローラーピッチング小ローラー試験片に対しては、図５に示すヒートパターンによる「浸炭焼入−焼戻し」を施した。なお、図５中の「Ｃｐ」はカーボンポテンシャルを表す。また、「１２０℃油焼入」は油温１２０℃の油中に投入して焼入したことを、さらに「ＡＣ」は空冷したことを表す。
【００８５】
さらに、鋼１３の粗形状のローラーピッチング大ローラー試験片に対しては、図６に示すヒートパターンによる「浸炭焼入−焼戻し」を施した。なお、図６においても図５と同様に、「Ｃｐ」はカーボンポテンシャルを、また、「５０℃油焼入」は油温５０℃の油中に投入して焼入したことを、さらに「ＡＣ」は空冷したことを表す。
【００８６】
上記の「ガス軟窒化」または「浸炭焼入−焼戻し」した各試験片を仕上加工して、図７に示す切欠付き小野式回転曲げ疲労試験片、図８に示すローラーピッチング小ローラー試験片および図９に示すローラーピッチング大ローラー試験片を作製した。図９において、（ａ）はローラーピッチング大ローラー試験片を中心線で半割りにした場合の正面図で、また（ｂ）は中心線における断面図である。
【００８７】
なお、図７〜９に示した前述の各試験片における寸法の単位は全て「ｍｍ」であり、上記各図における仕上記号「▽」および「▽▽▽」は先の図１〜３におけると同様、それぞれ、ＪＩＳ  Ｂ  ０６０１（１９８２）の解説表１の表面粗さを示す「三角記号」である。
【００８８】
また、「▽▽▽」に付した「Ｇ」はＪＩＳ  Ｂ  ０１２２（１９７８）に規定の「研削」を示す加工方法の略号であることを意味する。
【００８９】
さらに、「〜」は「波形記号」であり、生地であること、すなわち、前記の「ガス軟窒化」あるいは「浸炭焼入−焼戻し」した表面のままであることを意味する。
【００９０】
上記のようにして作製した各試験片を用いて、下記《１》〜《６》に示す試験を行った。
【００９１】
《１》焼準後のビッカース硬さ試験
焼準後のビッカース硬さ試験片の中心部１点とＲ／２部（「Ｒ」は棒鋼の半径を表す。）４点の計５点を、ＪＩＳ  Ｚ  ２２４４（２００３）に記載の「ビッカース硬さ試験−試験方法」に準拠して、試験力を９．８Ｎとしてビッカース硬さ試験機で測定し、５点の平均値を焼準後の硬さとした。
【００９２】
《２》焼準後のミクロ組織観察
焼準後のミクロ組織観察試料をナイタルで腐食し、倍率を４００倍として光学顕微鏡でＲ／２部を観察した。その結果、ミクロ組織はベイナイト、フェライトとベイナイトからなる２相混合組織、フェライト、パーライトとベイナイトからなる３相混合組織のいずれかであった。
【００９３】
《３》旋削試験
旋削試験片を用いて、
・工具：超硬工具（材種：ＳＴ２０Ｅ）、
・周速：２００ｍ／ｍｉｎ、
・送り：０．４ｍｍ／ｒｅｖ、
・切込：１．５ｍｍ、
・潤滑剤：なし（ドライ）、
の条件で旋削試験を行った。なお、旋削加工時の切削抵抗を測定して、切削抵抗が１３００Ｎ未満である場合に、被削性が良好であると評価した。さらに、旋削した際の切屑についても評価し、切屑が小さく分断されて被試験材に巻きつきなどの不具合が生じない場合を「切屑処理性が良好」とし、一方、切屑が長く被試験材に巻きつく不具合が生じた場合を「切屑処理性が不良」とした。
【００９４】
《４》「ガス軟窒化」後および「浸炭焼入−焼戻し」後の表面硬さ、芯部硬さおよび有効硬化層深さの測定
「ガス軟窒化」または「浸炭焼入−焼戻し」後に仕上加工した試験前のローラーピッチング小ローラー試験片を用いて、その直径２６ｍｍの部分を横断し、切断面が被検面になるように樹脂に埋め込んだ後、前記面が鏡面仕上げになるように研磨し、ビッカース硬さ試験機を使用して表面硬さ、芯部硬さおよび有効硬化層深さを調査した。
【００９５】
具体的には、ＪＩＳ  Ｚ  ２２４４（２００３）に記載の「ビッカース硬さ試験−試験方法」に準拠して、試験片の表面から０．０３ｍｍの深さ位置における任意の１０点でのＨＶ硬さを、試験力を０．９８Ｎとしてビッカース硬さ試験機で測定し、その値を算術平均して「表面硬さ」とした。
【００９６】
また、同じ埋め込み試料を用いて、上記の場合と同様に、鏡面仕上げした試験片の表面から２ｍｍの深さ位置における任意の１０点でのＨＶ硬さを、試験力を１．９６Ｎとしてビッカース硬さ試験機で測定し、その値を算術平均して「芯部硬さ」とした。
【００９７】
さらに、同じ埋め込み試料を用いて、上記の場合と同様に、鏡面仕上げした試験片の表面から中心に向かう方向について、ビッカース硬さ試験機で試験力を１．９６Ｎとして、所定の間隔でＨＶ硬さを測定し、ＨＶ硬さの分布図を作成した。そして、ＨＶ硬さで４２０となる位置までの表面からの距離を「有効硬化層深さ」とした。
【００９８】
《５》小野式回転曲げ疲労試験
仕上加工した小野式回転曲げ疲労試験片を用いて、下記の試験条件によって小野式回転曲げ疲労試験を実施し、繰返し数が１０7回において破断しない最大の強度で「回転曲げ疲労強度」を評価した。ＪＩＳ  Ｇ  ４０５２（２００８）に規定されたＳＣＭ４２０Ｈに相当する鋼１３を用いて「浸炭焼入−焼戻し」した試験番号１３の場合と同等以上の回転曲げ疲労強度を有する場合に、曲げ疲労強度が優れるとした。
【００９９】
・温度：室温、
・雰囲気：大気中、
・回転数：３０００ｒｐｍ。
【０１００】
《６》ローラーピッチング試験
仕上加工したローラーピッチング小ローラー試験片およびローラーピッチング大ローラー試験片を用いて、下記の試験条件でローラーピッチング試験を実施し、長径が１ｍｍ以上の大きさのピッチングが発生しない寿命を測定した。上記の試験を３回行なって、３回の平均寿命を「ピッチング寿命」とした。なお、評価した繰返し数は最大で１０7回とした。ＪＩＳ  Ｇ  ４０５２（２００８）に規定されたＳＣＭ４２０Ｈに相当する鋼１３を用いて「浸炭焼入−焼戻し」した試験番号１３の場合と同等以上のピッチング寿命を有する場合に、長いピッチング寿命を有するとした。
【０１０１】
・すべり率：４０％、
・面圧：２０００ＭＰａ、
・小ローラー試験片の回転数：１０００ｒｐｍ、
・潤滑：油温１００℃のオートマチックトランスミッション用潤滑油を、２リットル／ｍｉｎの割合で、ローラーピッチング小ローラー試験片とローラーピッチング大ローラー試験片の接触部に噴出させて実施。
【０１０２】
ただし、上記の「すべり率」は、「Ｖ１」をローラーピッチング小ローラー試験片表面の接線速度、「Ｖ２」をローラーピッチング大ローラー試験片表面の接線速度として、下記の式で計算される値を指す。
｛（Ｖ２−Ｖ１）／Ｖ１｝×１００。
【０１０３】
表２に「焼準」後に採取した試験片を用いて調査した各試験結果を、また、表３に「ガス軟窒化」または「浸炭焼入−焼戻し」後に仕上加工した試験片を用いて試験した各試験結果を、それぞれ、まとめて示す。
【０１０４】
なお、表２の「ミクロ組織」欄における「Ｂ」、「Ｆ」および「Ｐ」はそれぞれ、ベイナイト、フェライトおよびパーライトを意味する。また、「切屑処理性」欄における「○」は、切屑が小さく分断されて被試験材に巻きつきなどの不具合が生じず、「切屑処理性が良好」であったことを示す。
【０１０５】
【表２】
2011032537.tif 000003
【０１０６】
【表３】
2011032537.tif 000004
【０１０７】
表２および表３から、素材として本発明で規定する条件を満たす鋼１〜５を用いた試験番号１〜５の場合、軟窒化前の被削性は良好であり、ＪＩＳ  Ｇ  ４０５２（２００８）に規定されたＳＣＭ４２０Ｈに相当する鋼１３を用いて「浸炭焼入−焼戻し」した試験番号１３の４７０ＭＰａを超える回転曲げ疲労強度および試験番号１３と同等以上のピッチング寿命を有しており、軟窒化後に高い曲げ疲労強度を有するとともに耐ピッチング性にも優れていることが明らかである。
【０１０８】
これに対して、本発明で規定する条件から外れた比較例の試験番号６〜１２の場合、被削性の低下が生じたり、あるいは、回転曲げ疲労強度およびピッチング寿命が、上記鋼１３を用いた試験番号１３の場合に比べて劣っている。
【０１０９】
具体的には、試験番号６の場合、鋼６が式（１）を満足しないため、芯部硬さが低く、回転曲げ疲労強度およびピッチング寿命はそれぞれ、４５０ＭＰａおよび９．３５×１０5回であって、鋼１３を用いた試験番号１３の場合に比べて劣っている。
【０１１０】
試験番号７の場合、鋼７のＣ含有量が本発明で規定する値より多く、焼準後のＨＶ硬さが高い。このため、切削抵抗が１３５３Ｎであり、被削性に劣っている。
【０１１１】
試験番号８の場合、鋼８のＭｎの含有量が本発明で規定する値より少ないため、回転曲げ疲労強度およびピッチング寿命はそれぞれ、４５０ＭＰａおよび１．２５×１０6回であって、鋼１３を用いた試験番号１３の場合に比べて劣っている。
【０１１２】
試験番号９の場合、鋼９のＣｒの含有量が本発明で規定する値より少ないため、回転曲げ疲労強度およびピッチング寿命はそれぞれ、４４０ＭＰａおよび１．１５×１０6回であって、鋼１３を用いた試験番号１３の場合に比べて劣っている。
【０１１３】
試験番号１０の場合、鋼１０のＴｉおよびＮの含有量が本発明で規定する値より多いため、ピッチング寿命が２．０３×１０6回であって、鋼１３を用いた試験番号１３の場合に比べて劣っている。
【０１１４】
試験番号１１の場合、鋼１１のＭｏおよびＶの含有量が本発明で規定する値より少なく、かつ式（１）を満足しないため、回転曲げ疲労強度およびピッチング寿命はそれぞれ、４２０ＭＰａおよび８．９１×１０5回であって、鋼１３を用いた試験番号１３の場合に比べて劣っている。
【０１１５】
試験番号１２の場合、鋼１２のＮ含有量が本発明で規定する値より多く、焼準後のＨＶ硬さが高い。このため、切削抵抗が１３７３Ｎであり、被削性に劣っている。
【産業上の利用可能性】
【０１１６】
本発明の窒化用鋼は、窒化前の切削加工が容易であり、しかも、この窒化用鋼を素材とする窒化部品は、高価な元素であるＭｏの含有量が質量％で、０．５０％以下と少ないにもかかわらず、高い曲げ疲労強度と優れた耐ピッチング性を具備している。このため、本発明の窒化用鋼は、高い曲げ疲労強度と長いピッチング寿命が要求される自動車用リングギヤなど窒化部品の素材として用いるのに好適である。
【図１】
2011032537.tif 000005
【図２】
2011032537.tif 000006
【図３】
2011032537.tif 000007
【図４】
2011032537.tif 000008
【図５】
2011032537.tif 000009
【図６】
2011032537.tif 000010
【図７】
2011032537.tif 000011
【図８】
2011032537.tif 000012
【図９】
2011032537.tif 000013